(57)【要約】  ガラスの着色及びソーラリゼーションを抑制しつつ、高透過率のガラス物品を提供する。  酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１質量ｐｐｍ〜１４５質量ｐｐｍ、Ｆｅ２Ｏ３に換算した二価鉄（Ｆｅ２＋）を０〜３０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式で表せられる鉄のレドックスが０％〜３０％であり、  ・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、  かつ、下記式（２）及び（３）の関係式を満たすガラスからなるガラス物品。  ・１≦［ｔ−ＣｅＯ２］／［ｔ−Ｆｅ２Ｏ３］≦４５  …  式（２）  ・（６４×［ＭｇＯ］＋１００×［ＣａＯ］＋１２７×［ＳｒＯ］＋１５６×［ＢａＯ］）≧１２００  …  式（３）
2016159362.tif 000002
【特許請求の範囲】
【請求項１】
下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で７．２〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（３）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１２００  …  式（３）
（ここで、式（２）及び式（３）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【請求項２】
下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜８０ｐｐｍ、Ｆｅ２Ｏ３に換算した二価鉄（Ｆｅ２＋）を０〜１０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で７．２〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（４）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１０００  …  式（４）
（ここで、式（２）及び式（４）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【請求項３】
下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（３）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１２００  …  式（３）
（ここで、式（２）及び式（３）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【請求項４】
下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜８０ｐｐｍ、Ｆｅ２Ｏ３に換算した二価鉄（Ｆｅ２＋）を０〜１０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（４）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１０００  …  式（４）
（ここで、式（２）及び式（４）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【請求項５】
前記ガラスは、質量ｐｐｍ表示でＦｅ２Ｏ３に換算した二価鉄（Ｆｅ２＋）を０〜４ｐｐｍ含有する、請求項１〜４のいずれか１項に記載のガラス物品。
【請求項６】
前記ガラスは、波長２６０ｎｍ〜３６０ｎｍに存在するＣｅ３＋に起因する２つの吸光ピークにおけるピーク強度の合計が５．０ｃｍ−１以下である、請求項１〜５のいずれか１項に記載のガラス物品。
【請求項７】
前記ガラスは、波長２００〜３８０ｎｍに存在するＣｅ３＋、Ｃｅ４＋それぞれに起因する４つの吸光ピークＣｅ３＋（１）、Ｃｅ３＋（２）、Ｃｅ４＋（１）、Ｃｅ４＋（２）のピーク強度ＡＣＥ３＋（１）、ＡＣＥ３＋（２）、ＡＣＥ４＋（１）、ＡＣＥ４＋（２）を用いて、Ｃｅ３＋／Ｃｅ４＋＝（ＡＣＥ３＋（１）＋ＡＣＥ３＋（２））／（ＡＣＥ４＋（１）＋ＡＣＥ４＋（２））により算出されるＣｅ３＋／Ｃｅ４＋の値が２．０以下である、請求項１〜６のいずれか１項に記載のガラス物品。
【請求項８】
下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＭｎＯ２に換算した全酸化マンガン（ｔ−ＭｎＯ２）を０．０１〜５ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（５）、（６）及び（７）の関係式を満たすガラスからなることを特徴とするガラス物品。
・［ｔ−ＣｅＯ２］／［ｔ−Ｆｅ２Ｏ３］＜１  …  式（５）
・０．００１≦［ｔ−ＭｎＯ２］／［ｔ−Ｆｅ２Ｏ３］≦０．５  …  式（６）
・８０≦（６４×［ＭｇＯ］＋１００×［ＣａＯ］＋１２７×［ＳｒＯ］＋１５６×［ＢａＯ］）≦３０００  …  式（７）
（ここで、式（５）、（６）及び（７）中、［ｔ−ＣｅＯ２］は全酸化セリウムの含有量（質量ｐｐｍ）、［ｔ−ＭｎＯ２］は全酸化マンガンの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【請求項９】
下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜８０ｐｐｍ、Ｆｅ２Ｏ３に換算した二価鉄（Ｆｅ２＋）を０〜１０ｐｐｍ、ＭｎＯ２に換算した全酸化マンガン（ｔ−ＭｎＯ２）を０．０１〜５ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（５）、（６）及び（８）の関係式を満たすガラスからなることを特徴とするガラス物品。
・［ｔ−ＣｅＯ２］／［ｔ−Ｆｅ２Ｏ３］＜１  …  式（５）
・０．００１≦［ｔ−ＭｎＯ２］／［ｔ−Ｆｅ２Ｏ３］≦０．５  …  式（６）
・８０≦（６４×［ＭｇＯ］＋１００×［ＣａＯ］＋１２７×［ＳｒＯ］＋１５６×［ＢａＯ］）≦２５００  …  式（８）
（ここで、式（５）、（６）及び（８）中、［ｔ−ＣｅＯ２］は全酸化セリウムの含有量（質量ｐｐｍ）、［ｔ−ＭｎＯ２］は全酸化マンガンの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【請求項１０】
前記ガラスは、質量ｐｐｍ表示でＦｅ２Ｏ３に換算した二価鉄（Ｆｅ２＋）を０〜４ｐｐｍ含有する、請求項８または９に記載のガラス物品。
【請求項１１】
前記ガラスは、Ｂ２Ｏ３を実質的に含有しない、請求項１〜１０のいずれか１項に記載のガラス物品。
【請求項１２】
前記ガラスは、さらに、ＳＯ３を質量百分率表示で０％超、０．５％以下含有する、請求項１〜１１のいずれか１項に記載のガラス物品。
【請求項１３】
前記ガラスは、さらに、ＳｎＯ２を質量百分率表示で０〜１％含有する、請求項１〜１２のいずれか１項に記載のガラス物品。
【請求項１４】
前記ガラスは、光路長５０ｍｍの条件下で、波長４００〜７００ｎｍの範囲における透過率の最小値が８５％以上であり、前記透過率の最大値と最小値の差が３．８％以下である、請求項１〜１３のいずれか１項に記載のガラス物品。
【請求項１５】
前記ガラスは、高圧水銀灯を照度４５ｍＷ／ｃｍ２で３０秒間照射した際の、照射前後での波長４００ｎｍにおける光路長１ｍｍにおける透過率の変化量Δ％Ｔ＠４００ｎｍが１．５％以下である、請求項１〜１４のいずれか１項に記載のガラス物品。
【請求項１６】
前記ガラスは、波長３９０〜８００ｎｍの範囲で発光し、発光のピークが波長４４０〜４５０ｎｍの範囲に存在し、色温度が６５００Ｋである白色ＬＥＤを照度１００００００ｌｕｘで１０００時間照射した際の、照射前後での波長６３０ｎｍにおける光路長５０ｍｍにおける透過率の変化量Δ％Ｔ＠６３０ｎｍが５．０％以下である、請求項１〜１５のいずれか１項に記載のガラス物品。
【請求項１７】
ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、光路長５０ｍｍの条件下で、波長４００〜７００ｎｍの範囲における透過率の最小値が８５％以上であり、照度４５ｍＷ／ｃｍ２の高圧水銀灯を３０秒間照射した際の、照射前後での波長４００ｎｍにおける光路長１ｍｍにおける透過率の変化量Δ％Ｔ＠４００ｎｍが１．５％以下であるガラスからなることを特徴とするガラス物品。
であるガラス物品。
【請求項１８】
前記ガラスは、少なくとも一辺の長さが２００ｃｍ以上であり、厚さが０．５ｍｍ以上のガラス板である、請求項１〜１７のいずれか１項に記載のガラス物品。
【請求項１９】
前記ガラス板は、少なくとも端面のうち一辺を研磨仕上げしてある、請求項１８に記載のガラス物品。
【発明の詳細な説明】
【技術分野】
【０００１】
本発明は、ソーラリゼーションや着色が抑制され、可視光域の透過率が高いガラス物品に関する。
【背景技術】
【０００２】
エッジライト方式の面状発光体装置、例えば液晶テレビの導光体ユニットには広くアクリル板が用いられているが、剛性や耐熱性、耐水性の観点からガラス板への置き替えが検討されている。
導光体にガラス板を適用した場合、大画面化により光路長が長くなるに従って可視光域（波長３８０〜７８０ｎｍ）におけるガラス板内部の光吸収が無視できず、輝度の低下や面内での輝度・色ムラが生じる問題が想定される。又、ガラス板内部の少量の泡欠点でも製品特性を大きく下げることも考えられる。【０００３】
上記の用途に関わらず、可視光域の透過率が高いガラス物品は、上記のような問題に加え、ソーラリゼーションと着色の両方を抑制したものが求められている。【０００４】
特許文献１〜３にはそれぞれ、可視光域の透過率が高いガラスが開示されている。
【先行技術文献】
【特許文献】
【０００５】
【特許文献１】特開２００３−１６０３５４号公報
【特許文献２】特開２００３−３２７４４６号公報
【特許文献３】特開２００５−３２０２２５号公報
【発明の概要】
【発明が解決しようとする課題】
【０００６】
本発明は、ガラスの着色及びソーラリゼーションを抑制しつつ、可視光域の透過率が高いガラス物品を提供することを目的としたものである。
なお、本発明において、ガラスの着色とは、紫外域よりの強い光が照射される前の初期状態のガラスの吸収を指し、ソーラリゼーションとは、ガラスに光が照射されたことによって新たに生じる吸収を指す。
【課題を解決するための手段】
【０００７】
本発明は、上記知見に基づき得られたものであり、以下の［１］〜［６］に記載の構成を有するガラス物品を提供する。
[１]  下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で７．２〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（３）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１２００  …  式（３）
（ここで、式（２）及び式（３）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）【０００８】
[２]  下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜８０ｐｐｍ、Ｆｅ２Ｏ３に換算した二価鉄（Ｆｅ２＋）を０〜１０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で７．２〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（４）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１０００  …  式（４）
（ここで、式（２）及び式（４）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
[３]  下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（３）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１２００  …  式（３）
（ここで、式（２）及び式（３）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）【０００９】
[４]  下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜８０ｐｐｍ、Ｆｅ２Ｏ３に換算した二価鉄（Ｆｅ２＋）を０〜１０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（２）及び（４）の関係式を満たすガラスからなることを特徴とするガラス物品。
・１≦［ｔ−ＣｅＯ２］／［ｔ−Ｆｅ２Ｏ３］≦４５  …  式（２）
・（６４×［ＭｇＯ］＋１００×［ＣａＯ］＋１２７×［ＳｒＯ］＋１５６×［ＢａＯ］）≧１０００  …  式（４）
（ここで、式（２）及び式（４）中、［ｔ−ＣｅＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
[５]  下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＭｎＯ２に換算した全酸化マンガン（ｔ−ＭｎＯ２）を０．０１〜５ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、
当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（５）、（６）及び（７）の関係式を満たすガラスからなることを特徴とするガラス物品。
・［ｔ−ＣｅＯ２］／［ｔ−Ｆｅ２Ｏ３］＜１  …  式（５）
・０．００１≦［ｔ−ＭｎＯ２］／［ｔ−Ｆｅ２Ｏ３］≦０．５  …  式（６）
・８０≦（６４×［ＭｇＯ］＋１００×［ＣａＯ］＋１２７×［ＳｒＯ］＋１５６×［ＢａＯ］）≦３０００  …  式（７）
（ここで、式（５）、（６）及び（７）中、［ｔ−ＣｅＯ２］は全酸化セリウムの含有量（質量ｐｐｍ）、［ｔ−ＭｎＯ２］は全酸化セリウムの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
[６]  下記酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜８０ｐｐｍ、Ｆｅ２Ｏ３に換算した二価鉄（Ｆｅ２＋）を０〜５ｐｐｍ、ＭｎＯ２に換算した全酸化マンガン（ｔ−ＭｎＯ２）を０．０１〜５ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスであって、当該ガラスは、下記式（１）で表せられる鉄のレドックスが０％〜３０％であり、
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …  式（１）、
かつ、下記式（５）、（６）及び（８）の関係式を満たすガラスからなることを特徴とするガラス物品。
・［ｔ−ＣｅＯ２］／［ｔ−Ｆｅ２Ｏ３］＜１  …  式（５）  ・０．００１≦［ｔ−ＭｎＯ２］／［ｔ−Ｆｅ２Ｏ３］≦０．５  …  式（６）
・８０≦（６４×［ＭｇＯ］＋１００×［ＣａＯ］＋１２７×［ＳｒＯ］＋１５６×［ＢａＯ］）≦２５００  …  式（８）
（ここで、式（５）、（６）及び（８）中、［ｔ−ＣｅＯ２］は全酸化セリウムの含有量（質量ｐｐｍ）、［ｔ−ＭｎＯ２］は全酸化マンガンの含有量（質量ｐｐｍ）、［ｔ−Ｆｅ２Ｏ３］は全酸化鉄の含有量（質量ｐｐｍ）、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）である。）
【発明の効果】
【００１０】
本発明によれば、ガラスの着色及びソーラリゼーションを抑制しつつ、導光体に好適に用いることが出来る高透過率のガラス物品を提供することが出来る。本発明のガラス物品は、高透過率であることが望まれる建築用内装および外装用途、太陽電池用カバーガラス、カバーガラスおよび基板ガラス用途、各種電子デバイスの外装用途、並びに電子デバイスの光源用途として好適であり、特に、エッジライト方式の面状発光体装置の導光体用として、好適である。
【図面の簡単な説明】
【００１１】
【図１】本発明におけるガラスにおいて、ガラス中のＣａＯ量［ＣａＯ］と全アルカリ土類金属酸化物量［ＲＯ］との比(［ＣａＯ］／［ＲＯ］)を変化させた際の、Ｃｅ３＋に起因する２つの吸光ピークの強度の合計とＣｅ４＋に起因する２つの吸光ピークの強度の合計の比(［Ｃｅ３＋］／［Ｃｅ４＋］)の関係をプロットした図面である。
【図２】本発明におけるガラスの、波長２００ｎｍから波長３６０ｎｍの範囲における吸光スペクトルの一例（図中Ａｂｓ．）と、その吸光スペクトルにおけるＣｅ３＋、Ｃｅ４＋に起因する吸光ピークフィッティングの例をプロットした図面である。
【発明を実施するための形態】
【００１２】
本発明は、以下の事実、知見及び考察に基づき得られたものである。
ガラス板の光吸収の主要因は、不純物として含まれる鉄イオンである。鉄は、工業的に生産されるガラスの原料として不可避的に含有されるものであり、ガラス中への鉄の混入は避けられない。鉄イオンは、ガラス中において二価（Ｆｅ２＋）及び三価（Ｆｅ３＋）の形態をとるが、特に問題となるのは波長４９０〜７８０ｎｍに幅広い吸収を持つＦｅ２＋である。Ｆｅ３＋は、波長３８０〜４９０ｎｍに吸収バンドを有するが、単位濃度あたりの吸光係数がＦｅ２＋と比べ一桁小さいため影響が小さい。このため可視域の光吸収を低減させるには、ガラス中の全鉄イオン量に対するＦｅ２＋量の比率をなるべく低くするよう、すなわち、鉄のレドックスを低くするような工夫が必要である。
【００１３】
工業的に生産されるガラス板において、ガラス板の透過率をアクリル板と同程度とするまで、不純物として含まれる鉄含有量の合計を低減させることは、製造面及び原料面等において制約条件が多く存在する。
許容される鉄含有量の範囲内において、ガラス板の透過率をアクリル板と同程度まで高めるためには、従来以上の鉄の低レドックス化が不可欠である。鉄のレドックスの低減を図るためには、酸化剤を添加することが効果的であるが、一般的に板ガラスの製造に使用されている酸化アンチモン（Ｓｂ２Ｏ３）は、フロートバスでの着色の問題や、環境負荷が高いことから、使用を避けることが好ましい。酸化セリウム（ＣｅＯ２）は、これらの問題を生じないが、実際のガラス溶融窯では、酸化力が弱いため添加量を多くする必要があった。しかし、酸化セリウムの添加量が多くなると、紫外域寄りの短波長域の可視光の吸光が増え、着色したり、又ソーラリゼーションが生じたりし、実用上問題があるため、より効率が良く酸化セリウムを酸化剤として用いるための方策実現が望まれている。
また、鉄のレドックスを低減するために、窯内雰囲気の酸素濃度を従来よりも上げる方策がある。この場合、酸化剤としての酸化セリウムは添加されないため、酸化セリウムによる着色やソーラリゼーションは支配的ではないが、かわってガラス板に不純物として含まれる酸化マンガン（ＭｎＯ２）に起因するソーラリゼーションが顕著になる。酸化マンガンは、ガラスに紫外線または強い可視光を照射することにより、鉄イオンと反応してソーラリゼーションを生じる。全酸化セリウムの含有量が全酸化鉄の含有量に比べて同程度か多い場合には、酸化セリウムに起因するソーラリゼーションが優先的に進むため、酸化マンガンに起因するソーラリゼーションは抑制される。しかし、酸化セリウムが存在しない場合には、酸化マンガンに起因するソーラリゼーションが顕著に進むため、対策が望まれている。
【００１４】
又、エッジライト方式の面状発光体装置用の導光体として、ガラス板の採用を検討するに当たっては、着色及びソーラリゼーションが抑制されており、光路長２００ｍｍの条件下で、波長４００〜７００ｎｍの全波長域におけるガラス板の内部透過率の最小値が８０％以上であり、当該内部透過率の最大値と最小値の差が１５％以下という、高透過率であり、又ガラス板の内部透過率スペクトルをより平坦化することが重要である。
本発明者は、前記の背景に基づき検討の結果、酸化セリウムを酸化剤として添加する場合には、ガラスの中に含まれるＦｅ２Ｏ３に換算した全酸化鉄量と、鉄のレドックスと、全酸化セリウムの含有量、及びそれらの比率を制御した上で、酸化セリウムが酸化剤として効果的に働く好適なガラス組成を選択することで、ガラスの着色及びソーラリゼーションを抑制しつつ、従来のガラス以上の低レドックスが得られるという知見を見出し、本発明に到ったものである。
また、全酸化セリウムの含有量が全酸化鉄の含有量に比べて少ないか、酸化セリウムを実質的に含有しない場合には、ガラスの中に含まれる全酸化鉄量と、鉄のレドックスと、全酸化マンガンの含有量、及びそれらの比率を制御した上で、窯内雰囲気の酸素濃度上昇が鉄のレドックスの低減に効果的に作用するガラス組成を選択することで、ガラスの着色及びソーラリゼーションを抑制しつつ、従来のガラス以上の低レドックスが得られるという知見を見出し、本発明に到ったものである。
従来においては、環境負荷の低いガラスの酸化剤として酸化セリウムを使用して高透過率ガラスを生産する際に、低レドックス化を実現するために酸化セリウムを多く入れる必要があり、その結果、ソーラリゼーションや可視光短波長域の着色が問題となっていたが、本発明によれば、ガラス組成中の酸化セリウムと酸化鉄の含有量及び割合等を最適な範囲で制御し、適切なガラス組成を選択することで、ガラスの着色及びソーラリゼーションを抑制しつつ、高透過率のガラス物品、特に、可視光域の平均内部透過率が８０％以上と高い透過率を有し、かつガラス物品の内部透過率スペクトルがより平坦化されたガラス物品を提供することができる。
また、従来においては、全酸化セリウムの含有量が全酸化鉄の含有量に比べて少ないか、酸化セリウムを実質的に含有しない高透過率ガラスを作製しようとすると、不純物として含有される酸化マンガン（ＭｎＯ２）によってガラスのソーラリゼーションが顕著になっていたが、本発明によれば、ガラス組成中の酸化マンガンと酸化鉄の含有量及び割合等を最適な範囲で制御し、適切なガラス組成を選択することで、ガラスの着色及びソーラリゼーションを抑制しつつ、高透過率のガラス物品、特に、可視光域の平均内部透過率が８０％以上と高い透過率を有し、かつガラス物品の内部透過率スペクトルがより平坦化されたガラス物品を提供することができる。
本明細書において、ガラス物品とは、所定厚さの平板状のガラス板、湾曲したガラス板、ガラス棒、ガラス円筒管、その他の各種ガラス物品を総称しているものである。本発明における最も代表的なガラス物品としては、ガラス板である。
又、本明細書において、ガラスの成分は、ＳｉＯ２、Ａｌ２Ｏ３等の酸化物換算で表し、ガラス全体に対する各成分の含有量（ガラス組成）は、酸化物基準の質量百分率、又は質量ｐｐｍ（質量百分率を単に％、又は質量ｐｐｍを単にｐｐｍと表記する場合もある）で表す。
又、本明細書において数値範囲を示す「〜」とは、その前後に記載された数値を下限値及び上限値として含む意味で使用され、特段の定めがない限り、以下本明細書において「〜」は、同様の意味をもって使用される。
【００１５】
以下、本発明のガラス物品について詳細に説明する。
本発明のガラス物品は、酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％、好ましくは７．２〜３５％を含有するガラスからなることを特徴とする。
または、本発明のガラス物品は、酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、Ｆｅ２Ｏ３に換算した二価鉄（Ｆｅ２＋）を０〜３０ｐｐｍ、ＭｎＯ２に換算した全酸化マンガンを０．０１〜５ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスからなることを特徴とする。
【００１６】
Ｆｅ２Ｏ３に換算した全酸化鉄（ｔ−Ｆｅ２Ｏ３）の含有量は、分光特性を満足し、ソーラリゼーションの影響を抑えるために、１４５ｐｐｍ以下とされる。好ましくは、１００ｐｐｍ以下であり、より好ましくは８０ｐｐｍ以下である。特にｔ−Ｆｅ２Ｏ３を８０ｐｐｍ以下とすることは、可視域全域にわたって極めて高い透過率を実現させるために好適であることを見出した。ｔ−Ｆｅ２Ｏ３の含有量は、さらに好ましくは６０ｐｐｍ以下であり、特に好ましくは４５ｐｐｍ以下であり、最も好ましくは３５ｐｐｍ以下である。
一方、本発明のガラスの全酸化鉄量は、１ｐｐｍ以上とされる。１ｐｐｍ未満では多成分系の酸化物ガラス製造時においてガラスの熔解性を向上させることが難しくなり、又、低コストで大量生産することが難しくなる。又、原料の入手が困難である。好ましくは５ｐｐｍ以上であり、より好ましくは８ｐｐｍ以上であり、さらに好ましくは１０ｐｐｍ以上である。なお、ガラスの全酸化鉄量は、ガラス製造時に添加する鉄成分の量により調節できる。
又、本発明のガラスの鉄のレドックスは、０〜３０％の範囲にされる。この鉄のレドックスは、前述したように、下記の式（１）によって表わせられる。
・（Ｆｅ２Ｏ３に換算した二価鉄（Ｆｅ２＋）の含有量）／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …式（１）
【００１７】
本発明においては、ガラス物品のガラスの全酸化鉄量を、Ｆｅ２Ｏ３の量として表しているが、ガラス中に存在する鉄がすべてＦｅ３＋（３価の鉄）として存在しているわけではない。通常、ガラス中にはＦｅ３＋とＦｅ２＋（２価の鉄）が同時に存在している。Ｆｅ２＋及びＦｅ３＋は、可視光域に吸収が存在するが、Ｆｅ２＋の吸収係数（１１ｃｍ−１  Ｍｏｌ−１）は、Ｆｅ３＋の吸収係数（０．９６ｃｍ−１  Ｍｏｌ−１）よりも１桁大きいため、可視光域の内部透過率をより低下させる。そのため、Ｆｅ２＋の含有量が少ないことが、可視光域の内部透過率を高めるうえで好ましい。
本発明のガラスは、質量ｐｐｍ表示でＦｅ２Ｏ３に換算した二価鉄（Ｆｅ２＋）の含有量を０〜３０ｐｐｍとされる。質量ｐｐｍ表示でＦｅ２Ｏ３に換算した二価鉄量は、好ましくは１０ｐｐｍ以下であり、より好ましくは８ｐｐｍ以下であり、さらに好ましくは４．５ｐｐｍ以下であり、もっと好ましくは４ｐｐｍ以下であり、特に好ましくは３．５ｐｐｍ以下である。
一方、Ｆｅ３＋による吸収の影響も無視できないため、本発明のガラスにおいて質量ｐｐｍ表示でＦｅ２Ｏ３に換算した三価鉄量は、１２５ｐｐｍ以下であることが好ましい。より好ましくは４５ｐｐｍ以下であり、さらに好ましくは３５ｐｐｍ以下である。
又、本発明のガラス物品のガラスは、上記式（１）で表せられるガラスのＦｅ２Ｏ３に換算した全酸化総鉄中の、Ｆｅ２Ｏ３に換算したＦｅ２＋の含有量の割合を、鉄のレドックスとするとき、当該鉄のレドックスは、上記したように、０％〜３０％の範囲とされる。好ましくは２５％以下であり、より好ましくは２０％以下であり、さらに好ましくは１５％以下であり、もっとも好ましくは１２％以下である。このように可視域の透過率を高めるためにはレドックスは、低い方が好ましいが、少ないながらも存在するＦｅ３＋による吸収の影響を緩和すること及び溶解特性を良くすることを考えると、Ｆｅ２＋を多少含有していた方が望ましい場合もある。その場合の鉄のレドックスは、好ましくは０．１％以上であり、より好ましくは０．５％以上である。
本発明のガラスは、該ガラスのＦｅ２＋およびＦｅ３＋の含有量が、上記した範囲を満たすことで、３８０ｎｍから７８０ｎｍの波長域でのガラス内部の光の吸収が抑えられるので、エッジライト型のような液晶テレビの導光体をはじめとする各種電子デバイスの光源用途や高透過率であることが望まれる建築用内装および外装用途、太陽電池用基板ガラス、カバーガラス、各種電子デバイスの外装用途、並びに電子デバイスの光源用途等の高い可視光透過率が要求される用途に有効に使用できる。
【００１８】
本発明のガラスにおいては、ＣｅＯ２に換算した全酸化セリウム（ｔ−ＣｅＯ２）の含有量は、酸化剤として機能し、着色が少なく、分光特性を満足し、ソーラリゼーションの影響を抑えるために、１０００ｐｐｍ以下とされる。好ましくは、６００ｐｐｍ以下であり、より好ましくは５００ｐｐｍ以下であり、さらに好ましくは、４００ｐｐｍ以下であり、特に好ましくは、３５０ｐｐｍ以下であり、もっとも好ましくは２５０ｐｐｍ以下である。又、酸化セリウムは含有されなくてもかまわないが、酸化剤としての機能を期待し、又製品の分光特性や溶解特性を安定化させるためには、全酸化セリウムの含有量の下限は、１ｐｐｍ以上であることが好ましい。全酸化セリウムの含有量の下限は、さらに好ましくは、１０ｐｐｍ以上であり、特に好ましくは３０ｐｐｍ以上である。なお、全酸化セリウムの含有量が全酸化鉄の含有量に比べて同程度か、または多い場合には、酸化セリウムによるソーラリゼーションが優先的に進むため、酸化マンガンによるソーラリゼーションは抑制される。
【００１９】
一方、本発明者の実験に基づき、酸化セリウムが酸化剤として充分に機能するかに関しては、全酸化鉄の含有量によって左右されることが明らかになったので、本発明においては、酸化剤としての酸化セリウムの効果を期待する場合には、下記する全酸化セリウムと全酸化鉄の含有量の比の式（２）の範囲を満足するように、全酸化セリウムの含有量が決められる。
・１≦［ｔ−ＣｅＯ２］／［ｔ−Ｆｅ２Ｏ３］≦４５  …  式（２）
すなわち、［ｔ−ＣｅＯ２］／［ｔ−Ｆｅ２Ｏ３］の比は、ＣｅＯ２の酸化剤としての効果を高め、また酸化マンガンによるソーラリゼーションを抑制するために、１以上（すなわち、ＣｅＯ２の含有量は、Ｆｅ２Ｏ３の含有量と同量以上）であることが必要であり、好ましくは１．５以上、より好ましくは３以上、さらに好ましくは５以上である。また、［ｔ−ＣｅＯ２］／［ｔ−Ｆｅ２Ｏ３］の比は、ソーラリゼーションやＣｅＯ２による着色の影響を抑えることができるように、４５以下（すなわち、ＣｅＯ２の含有量がＦｅ２Ｏ３の含有量の４５倍以下）であることが必要である。好ましくは３５以下であり、より好ましくは３０以下であり、さらに好ましくは２２以下であり、特に好ましくは１５以下であり、もっとも好ましくは１０以下である。
【００２０】
また、ガラス中に含まれる酸化セリウムの状態は、一般にＣｅ３＋とＣｅ４＋の形を取ることが知られているが、この比率であるＣｅ３＋／Ｃｅ４＋を低くすること、すなわち、酸化セリウム中のＣｅ４＋の状態を増やすことができれば、酸化セリウムが酸化剤として機能しやすくなるために鉄の低レドックス化に効果的であることが、本発明者の実験によって明らかになった。この理由は、以下のように考えられる。
ガラス中のＦｅ２＋とＦｅ３＋の比率は、酸化セリウムの存在の状態によって下記のような平衡反応式で表わすことができると考えられる。
Ｆｅ２＋＋Ｃｅ４＋ ⇔Ｆｅ３＋＋Ｃｅ３＋
【数１】
2016159362.tif 000003
上記式においてＫは、平衡定数である。
このため、Ｃｅ３＋／Ｃｅ４＋が低い方が、ガラス中のＦｅ２＋量を低くすることが可能である。Ｃｅ３＋／Ｃｅ４＋は、後述する波長２００〜３８０ｎｍの範囲に存在するＣｅ３＋、Ｃｅ４＋それぞれに帰属される４つの吸光ピークＣｅ３＋（１）、Ｃｅ３＋（２）、Ｃｅ４＋（１）、Ｃｅ４＋（２）の強度ＡＣＥ３＋（１）、ＡＣＥ３＋（２）、ＡＣＥ４＋（１）、ＡＣＥ４＋（２）から、
Ｃｅ３＋／Ｃｅ４＋＝（ＡＣＥ３＋（１）＋ＡＣＥ３＋（２））／（ＡＣＥ４＋（１）＋ＡＣＥ４＋（２））
として見積ることが可能である。ここでＣｅ３＋／Ｃｅ４＋は、好ましくは２．０以下であり、より好ましくは１．５以下であり、さらに好ましくは１．２以下であり、特に好ましくは１．０以下である。
【００２１】
ガラス中の酸化セリウムがより効果的に酸化剤として作用するには、ガラス中の鉄量に応じてアルカリ土類金属酸化物の塩基性を制御することが効果的であることが本発明者の実験によって明らかになった。本発明者は、ガラス中のＯ２−活量（すなわち、塩基性度）を高い状態に保つことにより、Ｃｅイオンによる酸素の捕獲と、ＣｅイオンからＦｅイオンへの酸素の移動が効果的に進むことを見出した。本発明のガラスに酸化セリウムが含有され、全酸化鉄含有量が１４５ｐｐｍ以下の場合、当該ガラスに含有されるアルカリ土類金属酸化物の含有量が下記式（３）を満たす範囲にされる。
・６４×［ＭｇＯ］＋１００×［ＣａＯ］＋１２７×［ＳｒＯ］＋１５６×［ＢａＯ］≧１２００  …  式（３）
特に、本発明のガラス物品に酸化セリウムが含有され、全酸化鉄含有量が８０ｐｐｍ以下の場合、全酸化鉄量が極めて低くなることによって相対的にＣｅイオンが影響を受ける母組成中のＯ２−活量が低下することから、ガラス中の酸化セリウムがより効果的に酸化剤として作用するためのアルカリ土類金属酸化物の含有量は、下記式（４）を満たす範囲にされるのが好ましい。
・６４×［ＭｇＯ］＋１００×［ＣａＯ］＋１２７×［ＳｒＯ］＋１５６×［ＢａＯ］≧１０００  …  式（４）
ここにおいて、式（３）および（４）中、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）であり、それぞれの係数は各成分が塩基性度に与える程度を表す。
このように、本発明のガラス物品は、ガラス中のアルカリ土類金属酸化物の塩基性がガラス中に含まれる鉄量に応じて制御されているため、少ない酸化セリウム量で酸化剤として効果的に作用して低レドックスであるガラスの生産性を高めるという、従来のガラスでは得られなかった効果が得られる。
【００２２】
又、ソーラリゼーションは、ガラス中のＣｅ３＋が紫外線によってＣｅ４＋(ないしは［Ｃｅ３＋］＋)へ変化する際に放出される電子をＦｅ３＋がトラップしてＦｅ２＋(ないしは［Ｆｅ３＋］−)へ変化することで生じる着色現象である。よって、ソーラリゼーションを抑制するには、受け手側のＦｅ３＋を少なくすること、すなわち、全鉄量を低くすること以外に、Ｃｅ３＋の吸光ピークが小さい方が好ましい。ガラス中のＣｅ３＋は、波長３０２ｎｍ、波長３１８ｎｍ付近に二つの吸光ピークを生じることが知られている。この二つの吸光ピーク（Ａｂｓ．／ｃｍ−１）の強度の合計Ｉｎａ(II)＝ＡＣｅ３＋（１）ＡＣｅ３＋（２）を５．０ｃｍ−１以下に制御することで、ガラスのソーラリゼーションの影響を低減できることを、本発明者は実験的に見出した。好ましくは４．５ｃｍ−１以下であり、より好ましくは３．５ｃｍ−１以下であり、特に好ましくは３ｃｍ−１以下である。
本発明のガラス物品のガラスにおいては、ガラス中のアルカリ土類金属酸化物の塩基性がガラス中に含まれる鉄量に応じて制御されていることにより、少ない酸化セリウム量で酸化剤として効果的に作用していることに加えて、Ｃｅ３＋による吸光が低く抑えられているので、ソーラリゼーションが生じにくいという従来のガラスでは得られなかった効果が得られる。
なお、全酸化セリウムの含有量が全酸化鉄の含有量に比べて同程度か、または多い場合においても、酸化マンガンの含有量が多すぎると、酸化マンガンによるソーラリゼーションを抑制できなくなるため、好ましくない。ＭｎＯ２に換算した全酸化マンガン（ｔ−ＭｎＯ２）の含有量は、０．０１ｐｐｍ〜１００ｐｐｍであることが好ましく、０．０１ｐｐｍ〜２０ｐｐｍであることがより好ましく、０．０１ｐｐｍ〜１０ｐｐｍであることがさらに好ましい。
一方、全酸化セリウムの含有量が全酸化鉄の含有量に比べて少ないか、または酸化セリウムを実質的に含有しない場合、すなわち下記式（５）を満たす場合、
・［ｔ−ＣｅＯ２］／［ｔ−Ｆｅ２Ｏ３］＜１  …  式（５）
従来のガラスでは、不純物として含有される酸化マンガンによるソーラリゼーションが顕著である。本発明者は、全酸化マンガンの含有量、全酸化マンガンと全酸化鉄の含有量の比、およびアルカリ土類金属酸化物の塩基性を制御することにより、ソーラリゼーションが抑制できることを見出した。
本発明のガラスにおいては、ＭｎＯ２に換算した全酸化マンガン（ｔ−ＭｎＯ２）の含有量は、着色およびソーラリゼーションを小さく抑えるために、５ｐｐｍ以下である。３ｐｐｍ以下が好ましく、２ｐｐｍ以下がより好ましく、１ｐｐｍ以下が特に好ましい。ＭｎＯ２に換算した全酸化マンガン（ｔ−ＭｎＯ２）の含有量は、原料の精製コストの上昇を抑えるため、０．０１ｐｐｍ以上であり、０．１ｐｐｍ以上が好ましく、０．２ｐｐｍ以上がより好ましい。
本発明のガラスにおいては、下記する全酸化マンガンと全酸化鉄の含有量の比の式（６）の範囲を満足するように、全酸化セリウムの含有量が決められる。
・０．００１≦［ｔ−ＭｎＯ２］／［ｔ−Ｆｅ２Ｏ３］≦０．５  …  式（６）
すなわち、［ｔ−ＭｎＯ２］／［ｔ−Ｆｅ２Ｏ３］の比は、ソーラリゼーションを抑制するために０．５以下であり、好ましくは０．４以下であり、さらに好ましくは０．２以下であり、特に好ましくは０．１５以下であり、もっとも好ましくは０．１以下である。［ｔ−ＭｎＯ２］／［ｔ−Ｆｅ２Ｏ３］の比は、原料の精製コストの上昇を抑えるため、０．００１以上であり、好ましくは０．０１以上であり、さらに好ましくは０．０２以上であり、特に好ましくは０．０５以上である。
全酸化セリウムの含有量が全酸化鉄の含有量に比べて少ないか、酸化セリウムを実質的に含有しない場合、窯内雰囲気の酸素濃度を従来よりも上げることにより、鉄のレドックスを低減できる。この場合、アルカリ土類金属酸化物によってガラスの塩基性を制御することが効果的であることが本発明者の実験によって明らかになった。窯内雰囲気の酸素を効果的に鉄のレドックスの低減に作用させるためには、ガラス母組成中のＯ２−活量（すなわち、塩基度）をある程度高い状態にする必要がある。しかしながら、酸化セリウムが含有されない場合は、酸素が鉄イオンに直接的に作用するため、塩基度が高すぎると、Ｆｅ２＋の酸素配位数が増し、可視域における着色が大きくなってしまう懸念がある。そのため、塩基度が高すぎることは好ましくない。
本発明のガラスに酸化セリウムが含有されず、全酸化鉄含有量が１４５ｐｐｍ以下の場合、当該ガラスに含有されるアルカリ土類金属酸化物の含有量が下記式（７）を満たす範囲にされる。
・８０≦（６４×［ＭｇＯ］＋１００×［ＣａＯ］＋１２７×［ＳｒＯ］＋１５６×［ＢａＯ］）≦３０００  …  式（７）
本発明のガラスに酸化セリウムが含有されず、全酸化鉄含有量が８０ｐｐｍ以下の場合、Ｆｅ２＋の酸素配位数が増し、可視域における着色が大きくなってしまう懸念がさらに大きくなるため、当該ガラスに含有されるアルカリ土類金属酸化物の含有量が式（８）を満たす範囲にされる。
・８０≦（６４×［ＭｇＯ］＋１００×［ＣａＯ］＋１２７×［ＳｒＯ］＋１５６×［ＢａＯ］）≦２５００  …  式（８）
ここで、及び式（７）および（８）中、［ＭｇＯ］はＭｇＯの含有量（質量％）、［ＣａＯ］はＣａＯの含有量（質量％）、［ＳｒＯ］はＳｒＯの含有量（質量％）、［ＢａＯ］はＢａＯの含有量（質量％）であり、それぞれの係数は各成分が塩基性度に与える程度を表す。
【００２３】
本発明のガラス物品のガラスの母組成としては、多成分系の酸化物ガラスからなり、上述した可視光域の高い平均内部透過率が得られやすいものから広く選択できる。
特に、本発明のガラス物品に用いる多成分系の酸化物ガラスは、可視光域に吸収が存在する成分の含有量が低いことが、又は含まないことが、上述した可視光域の高い平均内部透過率を満たす上で好ましい。
【００２４】
好ましいガラス物品のガラスの母組成としては、下記酸化物基準の質量百分率表示で下記の組成を有するものが、代表的な例として挙げられる。この母組成としては、Ｆｅ２Ｏ３に換算した全酸化鉄（ｔ−Ｆｅ２Ｏ３）、ＣｅＯ２に換算した全酸化セリウム（ｔ−ＣｅＯ２）、ＭｎＯ２に換算した全酸化マンガン（ｔ−ＭｎＯ２）及びその他の含有量が１％未満の成分を除いた組成である。なお、本発明のガラス物品におけるガラスは、ここにおいて示したガラスの例に限定されない。
ＳｉＯ２                        ：５０〜８０％、
Ａｌ２Ｏ３                       ：  ０．１〜２０％、
Ｂ２Ｏ３                         ：  ０〜１０％、
Ｌｉ２Ｏ                        ：  ０〜５％、
Ｎａ２Ｏ                        ：  ３〜１５％、
Ｋ２Ｏ                          ：  ０〜１０％、
ＭｇＯ                         ：  ０〜１５％、
ＣａＯ                         ：  ０〜１５％、
ＳｒＯ                         ：  ０〜１５％、
ＢａＯ                         ：  ０〜１５％、
Ｌｉ２Ｏ＋Ｎａ２Ｏ＋Ｋ２Ｏ       ：  ５〜１５％、
ＭｇＯ＋ＣａＯ＋ＳｒＯ＋ＢａＯ ：  １〜３５％
【００２５】
上記した本発明のガラス物品のガラスの母組成の各成分の組成範囲について説明する。
ＳｉＯ２は、ガラスの主成分である。
ＳｉＯ２の含有量は、ガラスの耐候性、失透特性を保つため、酸化物基準の質量百分率表示で５０％以上とする。６０％以上が好ましく、６５％以上がより好ましく、６７％以上がさらに好ましい。一方、ＳｉＯ２の含有量は、溶解を容易にし、泡品質を良好なものとするために、又ガラス中の二価鉄（Ｆｅ２＋）の含有量を低く抑え、光学特性を良好なものとするため、８０％以下とする。７５％以下が好ましく、７４％以下がより好ましく、７２％以下がさらに好ましい。
【００２６】
Ａｌ２Ｏ３は、ガラスの耐候性を向上させる必須成分である。本発明のガラスの組成系において実用上必要な耐候性を維持するためには、Ａｌ２Ｏ３を０．１％以上含む必要がある。１．５％以上であることが好ましく、２．５％以上であることがより好ましい。但し、二価鉄（Ｆｅ２＋）の含有量を低く抑え、光学特性を良好なものとし、泡品質を良好なものとするため、Ａｌ２Ｏ３の含有量は、２０％以下が好ましい。１０％以下がより好ましく、８％以下がさらに好ましく、５％以下が特に好ましい。
【００２７】
Ｂ２Ｏ３は、ガラス原料の溶融を促進し、機械的特性や耐候性を向上させる成分であるが、本発明のガラスのような、ソーダライムシリケート系のガラスへの添加により揮発による脈理（ｒｅａｍ）の生成、炉壁の侵食等の不都合が生じないために１０％以下が好ましい。５％以下がより好ましく、２％以下がさらに好ましく、実質的に含有しないことが特に好ましい。
以下、本明細書において、「実質的に含有しない」とは、不可避的不純物を除き含有しない意味である。
【００２８】
Ｌｉ２Ｏ、Ｎａ２Ｏ、及びＫ２Ｏといったアルカリ金属酸化物は、ガラス原料の溶融を促進し、熱膨張、粘性等を調整するのに有用な成分である。そのため、これらアルカリ金属酸化物の合計含有量（Ｌｉ２Ｏ＋Ｎａ２Ｏ＋Ｋ２Ｏ）は、５％以上が好ましい。７％以上がより好ましく、９％以上がさらに好ましく、１０％以上が特に好ましい。但し、ガラスの化学的耐久性を保つためには、Ｌｉ２Ｏ＋Ｎａ２Ｏ＋Ｋ２Ｏは、１５％以下が好ましい。１３．５％以下がより好ましく、１３％以下がさらに好ましく、１２．５％以下が特に好ましい。
【００２９】
Ｌｉ２Ｏは、ガラス原料の溶融を促進し、熱膨張、粘性等を調整するのに有用な成分である。但し、ガラス化を容易にし、原料に由来する不純物として含まれる鉄含有量を低く抑え、バッチコストを低く抑えるために５％以下が好ましく、２．５％以下がより好ましく、２％以下がさらに好ましく、１％以下が最も好ましい。
【００３０】
Ｎａ２Ｏは、ガラス原料の溶融を促進し、熱膨張、粘性等を調整するために有用な成分である。３％以上が好ましい。５％以上がより好ましく、７％以上がさらに好ましく、１０％以上が特に好ましい。但し、ガラスの化学的耐久性を保つためには１５％以下が好ましい。１３．５％以下がより好ましく、１３％以下がさらに好ましく、１２．５％以下が特に好ましい。
【００３１】
Ｋ２Ｏは、ガラス原料の溶融を促進し、熱膨張、粘性等を調整するのに有用な成分である。但し、ガラスの耐候性及び失透特性を維持するため、１０％以下が好ましく、７．５％以下がより好ましい。５％以下がより好ましい。又、バッチコストを抑制するため３％以下が好ましい。２％以下が特に好ましい。
【００３２】
ＭｇＯ、ＣａＯ、ＳｒＯ、及びＢａＯといったアルカリ土類金属酸化物は、ガラス原料の溶融を促進し、熱膨張、粘性等を調整するのに有用な成分である。そのため、これらアルカリ土類金属酸化物の合計含有量（ＭｇＯ＋ＣａＯ＋ＳｒＯ＋ＢａＯ）は、１％以上とする。７．２％以上が好ましく、１３％以上がより好ましく、１４％以上が更に好ましく、１５％以上が特に好ましい。但し、ＭｇＯ＋ＣａＯ＋ＳｒＯ＋ＢａＯは、熱膨張係数を低く抑え、失透特性を良好なものとし、強度を維持するため、３５％以下とする。３０％以下が好ましく、２５％以下がより好ましく、２３％以下がさらに好ましく、２２％以下が特に好ましい。
【００３３】
ＭｇＯは、ガラス溶解時の粘性を下げ、溶解を促進する作用がある。又、比重を低減させ、ガラス物品に傷がつきにくくする作用があるため、エッジライト方式の液晶テレビの板状の導光体の大型化のために添加することができる。ガラスの熱膨張係数を低く、失透特性を良好なものとするために１５％以下が好ましく、１２％以下であることがさらに好ましく、７．５％以下であることが好ましく、５％以下であることがより好ましい。さらに好ましくは３％以下であり、最も好ましくは２％以下である。
【００３４】
ＣａＯは、ガラス原料の溶融を促進し、又粘性、熱膨張等を調整する成分であるので含有することができる。上記の作用を得るためには、３％以上含有することが好ましく、５％以上含有することがより好ましく、６％以上がさらに好ましく、７％以上が特に好ましい。失透特性を良好なものとするために１５％以下が好ましく、１４％以下がより好ましく、１３％以下がさらに好ましい。
【００３５】
ＳｒＯは、熱膨張係数の増大及びガラスの高温粘度を下げる効果がある。上記の効果を得るためには、２％以上含有することが好ましい。但し、ガラスの熱膨張係数を低く抑えるため１５％以下が好ましく、８％以下がより好ましく、６％以下がさらに好ましい。
【００３６】
ＢａＯは、ＳｒＯ同様に熱膨張係数の増大及びガラスの高温粘度を下げる効果がある。上記の効果を得るためには、２％以上含有することが好ましい。但し、ガラスの熱膨張係数を低く抑えるため、１５％以下が好ましく、８％以下がより好ましく、６％以下がさらに好ましい。
【００３７】
本発明のガラス物品のガラスにおいては、ガラスの母組成中のアルカリ土類金属酸化物の中の酸化性酸化物の構成及び含有量を調整することにより、Ｃｅ３＋／Ｃｅ４＋の比を、一般的なソーダライムガラスよりも低くすること、すなわち、セリウムのレドックスを低くすることができる。具体的には、ＣａＯ、ＭｇＯ等の酸化性酸化物の含有量を低く抑えることが好ましい。これによって、酸化セリウムを酸化剤として効率良く働かせることを可能とし、さらにソーラリゼーションを生じにくくすることができる。
【００３８】
ＣａＯの含有量を低くする具体的手段としては、ＣａＯを、他のアルカリ土類金属酸化物と置き換えてＣａＯのアルカリ土類金属酸化物中での比率を減らす方法が挙げられる。例えば、［ＣａＯ］／［ＲＯ］を０．５から０．４７５まで２．５％減少させることで、［Ｃｅ３＋］／［Ｃｅ４＋］を約０．４から約０．２まで低下させることができる。
【００３９】
本発明のガラス物品のガラスの母組成においては、任意成分としてＺｒＯ２、ＳｎＯ２、ＳＯ３、Ｓｂ２Ｏ３及びＡｓ２Ｏ３の少なくとも１種を含有してもよい。
例えば、本発明のガラス物品のガラスは、ガラスの耐熱性及び表面硬度の向上のために、ＺｒＯ２を含有してもよい。但し、失透特性の維持、低密度の維持の点から実質的に含有しないことが好ましい。
【００４０】
又、本発明のガラス物品のガラスは、清澄剤としてＳｎＯ２を含んでいてもよい。この場合、ＳｎＯ２に換算した全錫の含有量は、質量百分率表示で０〜１％が好ましい。０．５％以下がより好ましく、０．２％以下がさらに好ましく、０．１％以下が特に好ましく、実質的に含有しないことがさらに好ましい。
又、本発明のガラス物品のガラスは、清澄剤としてＳＯ３を含んでいてもよい。この場合、ＳＯ３含有量は、質量百分率表示で０％超、０．５％以下が好ましい。０．３％以下がより好ましく、０．２％以下がさらに好ましく、０．１％以下であることがさらに好ましい。
又、本発明のガラス物品のガラスは、清澄剤としてＣｌを含んでいてもよい。この場合、Ｃｌ含有量は、質量百分率表示で０％超、０．３％以下が好ましい。０．２％以下がより好ましく、０．１％以下がさらに好ましく、０．０１％以下であることがさらに好ましい。
【００４１】
又、本発明のガラス物品のガラスは、酸化剤及び／又は清澄剤としてＳｂ２Ｏ３又はＡｓ２Ｏ３を含んでいてもよい。この場合、Ｓｂ２Ｏ３又はＡｓ２Ｏ３の含有量は、質量百分率表示で０〜０．５％が好ましい。０．２％以下がより好ましく、０．１％以下がさらに好ましく、実質的に含有しないことがさらに好ましい。
ただし、上記したＳｂ２Ｏ３、ＳｎＯ２及びＡｓ２Ｏ３は、ガラスの酸化剤としても作用するので、ガラスのＦｅ２＋の量を調節する目的で上記範囲内において添加してもよい。ただし、Ａｓ２Ｏ３は、環境面から積極的に含有させるものではない。
又、本発明のガラス物品のガラスは、微量成分として、Ｎｉ、Ｃｒ、Ｔｉ、Ｃｕ、Ｃｏ、Ｓｅ等の微量成分を含んでいても構わないが、これらの成分はガラスの透過率を低下させる要因になりうるため、含有量は合計で１００ｐｐｍ未満であることが好ましく、１０ｐｐｍ未満であることがさらに好ましい。
【００４２】
本発明のガラス物品は、剛性、耐熱性、及び耐水性の観点から、特にガラス板として、大型液晶テレビのエッジライト方式の導光体ユニットの導光体として使用する場合には、以下の特性を有するものが好ましい。
液晶テレビの大画面化に対応するため、導光体としてのガラス板は、その有効光路長が、２５〜２００ｃｍであることが好ましい。ここで、有効光路長とは、導光体としての使用時において、光が入射する端面から反対側の端面までの距離、すなわち導光体の水平方向の長さに相当する。
有効光路長が、２５ｃｍ以上であれば、２０インチ以上のサイズの液晶テレビの導光体ユニットに使用可能である。
導光体としてのガラス板は、その有効光路長が３０〜１５０ｃｍであるのがより好ましく、更には３５〜１２０ｃｍであるのが好ましい。
【００４３】
一方、有効光路長が増加すると、例えば、有効光路長が２００ｃｍよりも大きくなると、それに応じて平均内部透過率が低下し、要求される内部透過率の達成が難しくなる。
すなわち、導光体の光路長が長くなると、可視光域（３８０〜７８０ｎｍ）の光線、特に波長４００〜７００ｎｍの内部透過率が不十分になり、導光体の輝度が低下する、輝度ムラが生じる、色ムラが生じる等の問題が発生する。
本発明のガラス物品を導光体用のガラス板として使用する場合、このような問題が生じないように、より具体的には、有効光路長５ｃｍの条件下での波長４００〜７００ｎｍの範囲での透過率の最小値が８５％以上であり、前記透過率の最大値と最小値の差が３．８％以下であることが好ましい。この条件を満足することで、光路長２００ｃｍの条件下で、波長４００〜７００ｎｍの全波長域におけるガラス板の内部透過率の最小値が８０％以上であり、当該内部透過率の最大値と最小値の差が１５％以下となる。有効光路長５ｃｍの条件下での波長４００〜７００ｎｍの範囲での透過率の最小値は、より好ましくは８８％以上である。
【００４４】
本発明のガラス物品を導光体用のガラス板として使用する場合には、特にガラス板をエッジライト方式の液晶テレビの導光体ユニットの導光体として使用する場合、このガラス板は、略矩形状の板であり、その厚さは０．５ｍｍ以上であるのが好ましい。ガラス板の厚さは、導光体の場合、垂直方向の長さに相当する。なお、上記用途の導光体のガラス板として使用する場合には、光路長となる少なくとも一辺の長さが２００ｃｍ以上であることが好ましい。
【００４５】
ガラス板の内部透過率は、該ガラス板の厚さによっても影響される。ガラス板の厚さが０．５ｍｍより薄いと、導光体としての使用時において、ガラス表面で反射する回数が増加することになり、反射による減衰が大きくなり、有効光路長での内部透過率が低下する。このため、要求される内部透過率の達成が難しくなる。好ましくは１ｍｍ以上であり、より好ましくは１．５ｍｍ以上である。
一方、ガラス板の厚さの上限は、特にはないが、実用上、１０ｍｍ以下が好ましい。１０ｍｍより大きいと、導光体としての使用時において、伝搬する光が導光体下の光散乱部に散乱される回数が減少するため、外に取り出される光量が減少するため、有効光路長での内部透過率が低下する。このため、要求される内部透過率の達成が難しくなる。好ましくは５ｍｍ以下であり、より好ましくは２．５ｍｍ以下である。
【００４６】
又、本発明のガラス物品を導光体用のガラス板として使用する場合には、そのガラス板は照度４５ｍＷ／ｃｍ２の高圧水銀灯を３０秒間照射した際に、照射前後での波長４００ｎｍにおける光路長１ｍｍにおける透過率の差分Δ％Ｔ＠４００ｎｍが１．５％以下であることが好ましい。より好ましくは１．２５％以下であり、さらに好ましくは１．０％以下である。なお、ガラス板に高圧水銀灯を照射する際は、ガラス板を黒色の布の上に置き、暗室内で行なうものとする。
又、本発明のガラス物品を導光体用の略矩形状の平板状のガラス板として使用する場合には、そのガラス板の少なくとも端面のうち一辺、より好ましくは少なくとも面状発光体装置の光源が入射する側の端面を研磨仕上げしてあるのが好ましい。かかる研磨仕上げにより、光源からの光の入射効率を高めることができるとともにガラス板の強度向上を図ることができる。なお、本明細書では算術平均荒さＲａが０．１μｍ以下であるものを研磨仕上げされたものとしている。
【００４７】
本発明のガラス物品がガラス板の場合、このガラス板の製造方法は、酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、ＣｅＯ２に換算した全酸化セリウム（ｔ−ＣｅＯ２）を１〜１０００ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスとなるように、ガラス原料を調合し、ガラスバッチを得る。または、酸化物基準の質量百分率表示又は質量ｐｐｍ表示で、ＳｉＯ２を５０〜８０％、Ｋ２Ｏを０〜１０％、Ｆｅ２Ｏ３に換算した全酸化鉄（ｔ−Ｆｅ２Ｏ３）を１〜１４５ｐｐｍ、ＭｎＯ２に換算した全酸化マンガン（ｔ−ＭｎＯ２）を０．０１〜５ｐｐｍ、並びにＭｇＯ、ＣａＯ、ＳｒＯ、及びＢａＯのアルカリ土類金属の酸化物からなる群から選択される少なくとも１種以上をそれらの合量で１〜３５％を含有するガラスとなるように、ガラス原料を調合し、ガラスバッチを得る。次いで、得られたガラスバッチを溶解して溶融ガラスを得た後、前記溶融ガラスを、フロート法、ロールアウト法、引き上げ法、及びフュージョン法からなる群から選択される少なくともいずれか１種の常法の成形法を用いて成形してガラス板を得るという方法を採用することができる。
【００４８】
上記したガラス板の製造方法において使用されるガラスの好ましい組成の範囲は、以下の通りである。
下記酸化物基準の質量百分率表示又は質量ｐｐｍ表示で、
ＳｉＯ２                        ：  ５０〜８０％、
Ａｌ２Ｏ３                       ：    ０．１〜２０％、
Ｂ２Ｏ３                         ：    ０〜１０％、
Ｌｉ２Ｏ                        ：    ０〜５％、
Ｎａ２Ｏ                        ：    ３〜１５％、
Ｋ２Ｏ                          ：    ０〜１０％、
ＭｇＯ                         ：    ０〜１５％、
ＣａＯ                         ：    ０〜１５％、
ＳｒＯ                         ：    ０〜１５％、
ＢａＯ                         ：    ０〜１５％、
Ｌｉ２Ｏ＋Ｎａ２Ｏ＋Ｋ２Ｏ       ：    ５〜１５％、
ＭｇＯ＋ＣａＯ＋ＳｒＯ＋ＢａＯ ：    １〜３５％、
Ｆｅ２Ｏ３に換算した全酸化鉄     :    １〜１４５ｐｐｍ、
ＣｅＯ２に換算した全酸化セリウム :   １〜１０００ｐｐｍ
また、上記したガラス板の製造方法において使用されるガラスの別の好ましい組成の範囲は、以下の通りである。
下記酸化物基準の質量百分率表示又は質量ｐｐｍ表示で、
ＳｉＯ２                        ：  ５０〜８０％、
Ａｌ２Ｏ３                       ：    ０．１〜２０％、
Ｂ２Ｏ３                         ：    ０〜１０％、
Ｌｉ２Ｏ                        ：    ０〜５％、
Ｎａ２Ｏ                        ：    ３〜１５％、
Ｋ２Ｏ                          ：    ０〜１０％、
ＭｇＯ                         ：    ０〜１５％、
ＣａＯ                         ：    ０〜１５％、
ＳｒＯ                         ：    ０〜１５％、
ＢａＯ                         ：    ０〜１５％、
Ｌｉ２Ｏ＋Ｎａ２Ｏ＋Ｋ２Ｏ       ：    ５〜１５％、
ＭｇＯ＋ＣａＯ＋ＳｒＯ＋ＢａＯ ：    １〜３５％、
Ｆｅ２Ｏ３に換算した全酸化鉄     :    １〜１４５ｐｐｍ、
ＭｎＯ２に換算した全酸化マンガン :   ０．０１〜５ｐｐｍ
【実施例】
【００４９】
以下、本発明の実施例について説明する。
各成分の原料を目標組成になるように調合し、白金坩堝を用いて１３５０℃で１時間溶解した。溶解に当たっては、４００ｇの原料を３回に分けて２０分おきに投入した。得られた融液を引き続き１時間をかけて１４５０〜１６５０℃の所定の温度へ昇温し、その後３時間静置した。この二段階目の溶解温度は、ガラスの清澄性に応じて適宜選択した。なお、例５８〜例６６のガラスにおいては、雰囲気中に１Ｌ／ｍｉｎの酸素ガスを流しながら溶解した。
ガラス融液は、予熱したカーボン型上へ流し出し、板状に成形後、徐冷した。
なお、原料種類としては、硅砂、酸化アルミニウム、炭酸ナトリウム、その他の一般的に使用されているガラス原料から選択した。また、原料の粒度としては、１〜１０００μｍの範囲のものを使用し、清澄剤としては、ボウ硝を０．３質量％添加した。
得られたガラスブロックを切断し、一部を研磨して蛍光Ｘ線分析装置により、Ｆｅ２Ｏ３に換算した全酸化鉄の含有量（質量ｐｐｍ）を求めた。Ｆｅ２＋の含有量は、ＡＳＴＭ  Ｃ１６９−９２に準じて測定した。なお、測定したＦｅ２＋の含有量は、Ｆｅ２Ｏ３に換算して表記した。
ガラス中のＦｅ２＋含有量が４．０質量ｐｐｍを下回る場合は、以下の方法によってＦｅ２＋量を求めた。まず、同じガラス母組成で全鉄量を適宜調整してＦｅ２＋含有量が４．０質量ｐｐｍを上回るよう準備したガラスに対してＡＳＴＭＣ１６９−９２に準じる方法でＦｅ２＋含有量ＣＦｅ２＋（質量ｐｐｍ）を測定した。このガラスの波長１０００〜１２５０ｎｍの範囲の分光透過率を後述する分光測定方法に準じて測定した。この範囲での透過率の極小値％ＴＭＩＮがガラス中のＦｅ２＋含有量と比例するため、検量線Ｙ＝（ＣＦｅ２＋／％ＴＭＩＮ）×Ｘを利用して、ガラス中のＦｅ２＋含有量を分光測定結果から算出した。ここでＸは、Ｆｅ２＋含有量が４．０質量ｐｐｍを下回るガラスの波長１０００〜１２５０ｎｍの範囲の分光透過率の極小値であり、Ｙがそのガラスに含まれるＦｅ２＋含有量である。
又、ＣｅＯ２に換算した全酸化セリウムの含有量、およびＭｎＯ２に換算した全酸化マンガンの含有量に関しては、ＩＣＰ発光分析法により求めた。【００５０】
得られたガラスブロックの一部について目視にて脈理等が存在しない光学的に均質な領域を選定し、５０ｍｍ×３０ｍｍ×５ｍｍのサイズで、６面が鏡面となるよう研磨加工をし、測定用のガラス板を作製した。このガラス板に対して長尺試料が測定できる日立ハイテクノロジーズ社製の試料ホルダーを組み合わせた日立ハイテクノロジーズ社製の分光光度計ＵＨ−４１５０を用いて５０ｍｍ長での分光透過率を測定した。
得られたガラス板については、紫外線照射による透過率低下の影響を評価するために紫外線照射試験もあわせて実施した。この紫外線照射試験は、次の様にして行った。厚さ１ｍｍのガラス板サンプルに対し高圧水銀灯をガラス板面において４５ｍＷ／ｃｍ２の照度となるよう調整した上で、３０秒間照射し、照射前後での波長４００ｎｍにおける透過率の差分Δ％Ｔ＠４００ｎｍを測定した。【００５１】
得られたガラス板におけるＩｎａ(II)の値は、以下の方法によって算出した。また、得られたガラス板において全鉄量、鉄レドックスを測定した。また、日立ハイテクノロジーズ社製の分光光度計Ｕ−４１００を用いて厚さ１ｍｍのガラス板における波長２００ｎｍから波長３８０ｎｍの範囲における吸光スペクトルを測定した。続いて得られたガラス板の全鉄量、鉄レドックスと同等の値を持ち酸化セリウムを含まない厚さ１ｍｍの参照用ガラス板を作製し、これに対して波長２００ｎｍから波長３８０ｎｍの範囲における参照用吸光スペクトルを測定した。参照用吸光スペクトルと得られたガラス板の吸光スペクトルの差分からＣｅＯ２に起因する吸光スペクトルＡＢＳＣｅＯ２（λ）を得た。
得られたＡＢＳＣｅＯ２（λ）を波数（κ＝１／λ）に対する関数ＡＢＳＣｅＯ２（κ）として見ると、４つのガウス関数の重なりとして表わすことができる。この４つのピークを波数の低い(エネルギーの低い)、つまり波長の長い側からＣｅ３＋（１）、Ｃｅ３＋（２）、Ｃｅ４＋（１）、Ｃｅ４＋（２）と定義した。
各々のピークは、ガウス関数Ａ×ｅｘｐ（−（κ−Ｂ）２／（２×Ｃ２））によって記述されるため、ＡＢＳＣｅＯ２（κ）と下記式によって計算されるＡＢＳＣＡＬＣ（κ）との残差の二乗和が最小となるように、最小二乗法により各係数の値を決定した。なお、最小二乗法による計算は、市販の表計算ソフト、統計解析ソフトを用いることで実施できる。
ＡＢＳＣＡＬＣ（κ）＝
ＡＣＥ３＋（１）×ｅｘｐ（−（κ−ＢＣＥ３＋（１））２／（２×ＣＣＥ３＋（１）２））＋
ＡＣＥ３＋（２）×ｅｘｐ（−（κ−ＢＣＥ３＋（２））２／（２×ＣＣＥ３＋（２）２））＋
ＡＣＥ４＋（１）×ｅｘｐ（−（κ−ＢＣＥ４＋（１））２／（２×ＣＣＥ４＋（１）２））＋
ＡＣＥ４＋（２）×ｅｘｐ（−（κ−ＢＣＥ４＋（２））２／（２×ＣＣＥ４＋（２）２））
ここで、Ｂの値については論文等で知られているＣｅ３＋およびＣｅ４＋のピーク位置を初期値の参考として用いた。一例として、ＢＣＥ３＋（１）＝３１４２２(ｃｍ−１)、ＢＣＥ３＋（２）＝３３０７４（ｃｍ−１）、ＢＣＥ４＋（１）＝３９７６１（ｃｍ−１）、ＢＣＥ４＋（２）＝４７５６６（ｃｍ−１）が例示できる。
このように計算された値のうち、Ｃｅ３＋に起因する二つのピークＣｅ３＋（１）、Ｃｅ３＋（２）の強度であるＡＣＥ３＋（１）、ＡＣＥ３＋（２）の値を用いて、Ｉｎａ(II)の値は、Ｉｎａ(II)＝ＡＣＥ３＋（１）＋ＡＣＥ３＋（２）として求めた。【００５２】
（例１）
表１及び表２に、例１〜例２０のガラス組成（単位：質量％）、ガラス中の鉄の含有量として、Ｆｅ２Ｏ３に換算した全酸化鉄（ｔ−Ｆｅ２Ｏ３）の含有量（単位：ｐｐｍ）、ＣｅＯ２に換算した酸化セリウムの含有量（単位：ｐｐｍ）、鉄レドックス（Ｆｅ−ｒｅｄｏｘ）、式３の左辺（６４×［ＭｇＯ］＋１００×［ＣａＯ］＋１２７×［ＳｒＯ］＋１５６×［ＢａＯ］）により計算されるパラメーターＢＲＯ（表においてはＢ＿ＲＯとして表記している）を示すとともに、これらガラスのサンプルについて高圧水銀灯を照度４５ｍＷ／ｃｍ２で３０秒間照射した前後での波長４００ｎｍにおける光路長１ｍｍにおける透過率変化Δ％Ｔ＠４００ｎｍ、波長４５０ｎｍ、５２０ｎｍ、７００ｎｍにおける光路長５ｃｍでの透過率（％）、Ｃｅ３＋／Ｃｅ４＋を示す。なお、表中には記載していないが、各々のガラスは、ＭｎＯ２を６．０ｐｐｍ、ＮｉＯを０．５ｐｐｍ、Ｃｒ２Ｏ３を０．６ｐｐｍ含有している。
表中、例１〜例１６は、実施例、例１７〜例２０は、比較例である。
全酸化鉄量が１００ｐｐｍ、酸化セリウム量が６００ｐｐｍの条件下において、実施例の組成は、ガラス中のアルカリ土類金属酸化物の塩基性がＢＲＯ≧１２００となるように制御されており、Ｃｅ３＋／Ｃｅ４＋も２．０以下と低く抑えられているため低い鉄レドックスを実現できることがわかる。
なお、表１及び表２において、（ｔ−Ｆｅ２Ｏ３）が表中Ｆｅ２Ｏ３に対応し、（ｔ−ＣｅＯ２）が表中ＣｅＯ２に対応する。【００５３】
【表１】
2016159362.tif 000004
【００５４】
【表２】
2016159362.tif 000005
【００５５】
（例２）
表３及び表４に、例２１〜例３８のガラス組成（単位：質量％）、ガラス中の鉄の含有量として、Ｆｅ２Ｏ３に換算した全酸化鉄（ｔ−Ｆｅ２Ｏ３）の含有量（単位：ｐｐｍ）、ＣｅＯ２に換算した酸化セリウムの含有量（単位：ｐｐｍ）、鉄レドックス（Ｆｅ−ｒｅｄｏｘ）、式３の左辺（６４×［ＭｇＯ］＋１００×［ＣａＯ］＋１２７×［ＳｒＯ］＋１５６×［ＢａＯ］）により計算されるパラメーターＢＲＯ（表においてはＢ＿ＲＯとして表記している）を示すとともに、これらガラスのサンプルについて高圧水銀灯を照度４５ｍＷ／ｃｍ２で３０秒間照射した前後での波長４００ｎｍにおける光路長１ｍｍにおける透過率変化Δ％Ｔ＠４００ｎｍ、波長４５０ｎｍ、５２０ｎｍ、７００ｎｍにおける光路長５ｃｍでの透過率（％）、Ｃｅ３＋／Ｃｅ４＋を示す。なお、表中には記載していないが、各々のガラスは、ＭｎＯ２を６．０ｐｐｍ、ＮｉＯを０．５ｐｐｍ、Ｃｒ２Ｏ３を０．６ｐｐｍ含有している。
表中、例２１〜例３７は、実施例、例３８は、比較例である。
全酸化鉄量が３０ｐｐｍ、酸化セリウム量が２５０ｐｐｍの条件下において、実施例の組成は、ガラス中のアルカリ土類金属酸化物の塩基性がＢＲＯ≧１０００となるように制御されており、Ｃｅ３＋／Ｃｅ４＋も２．０以下と低く抑えられているため低い鉄レドックスを実現できることがわかる。
なお、表３及び表４において、（ｔ−Ｆｅ２Ｏ３）が表中Ｆｅ２Ｏ３に対応し、（ｔ−ＣｅＯ２）が表中ＣｅＯ２に対応する。【００５６】
【表３】
2016159362.tif 000006
【００５７】
【表４】
2016159362.tif 000007
【００５８】
（例３）
表５及び６に、例３９〜例５７のガラス組成（単位：質量％）、ガラス中の鉄の含有量として、Ｆｅ２Ｏ３に換算した全酸化鉄（ｔ−Ｆｅ２Ｏ３）の含有量（単位：ｐｐｍ）、ＣｅＯ２に換算した酸化セリウムの含有量（単位：ｐｐｍ）、（ｔ−ＣｅＯ２）／（ｔ−Ｆｅ２Ｏ３）、Ｃｅ３＋に由来する２つの吸光ピークの強度の合計Ｉｎａ(II)、鉄レドックス（Ｆｅ−ｒｅｄｏｘ）、式３の左辺（６４×［ＭｇＯ］＋１００×［ＣａＯ］＋１２７×［ＳｒＯ］＋１５６×［ＢａＯ］）により計算されるパラメーターＢＲＯ（表においてはＢ＿ＲＯとして表記している）を示すとともに、これらガラスのサンプルについて高圧水銀灯を照度４５ｍＷ／ｃｍ２で３０秒間照射した前後での波長４００ｎｍにおける光路長１ｍｍにおける透過率変化Δ％Ｔ＠４００ｎｍ、波長４５０ｎｍ、５２０ｎｍ、７００ｎｍにおける光路長５ｃｍでの透過率（％）をそれぞれ示す。なお、表中には記載していないが、各々のガラスは、ＭｎＯ２を６．０ｐｐｍ、ＮｉＯを０．５ｐｐｍ、Ｃｒ２Ｏ３を０．６ｐｐｍ含有している。
表中、例３９〜例５４は、実施例、例５５〜５７は、比較例である。
実施例のガラスは、ガラス中のアルカリ土類金属酸化物の塩基性がガラス中に含まれる鉄量に応じて制御されていることにより少ないＣｅＯ２量で酸化剤として効果的に作用できる状態においてガラス組成中の酸化セリウムと酸化鉄の含有量及び割合等を最適な範囲で制御しているため、比較例と比べて少ない酸化セリウム量でも効果的にガラスのレドックスを低く制御して高い内部透過率を実現し、同時にソーラリゼーションによる透過率変化も１．５％以下に抑えることを実現している。
なお、表５及び表６において、（ｔ−Ｆｅ２Ｏ３）が表中Ｆｅ２Ｏ３に対応し、（ｔ−ＣｅＯ２）が表中ＣｅＯ２に対応する。【００５９】
【表５】
2016159362.tif 000008
【００６０】
【表６】
2016159362.tif 000009
【００６１】
（例４）
例３９のガラス組成を基本とし、このガラス中のＣａＯ量［ＣａＯ］と、全アルカリ土類金属酸化物量［ＲＯ］（アルカリ土類金属酸化物としては、ＣａＯとＳｒＯとＢａＯとの合量）、との比(［ＣａＯ］／［ＲＯ］)を変化させたガラスを作製し、それぞれのガラスについて、Ｃｅ３＋に起因する２つの吸光ピークの強度と、Ｃｅ４＋に起因する２つの吸光ピークを測定した。Ｃｅ３＋に起因する２つの吸光ピークの強度の合計とＣｅ４＋に起因する２つの吸光ピークの強度の合計の比(［Ｃｅ３＋］／［Ｃｅ４＋］)の関係を図１として示す。
この図１から、アルカリ土類金属酸化物の中で、酸化性のより高いＣａＯの含有量を低くすることにより（例えば、［ＣａＯ］／［ＲＯ］の範囲を０．５以下とすることにより）、[Ｃｅ３＋]／[Ｃｅ４＋]を０．４以下とし、Ｃｅ３＋の割合を増加することができるので、ＣｅイオンからＦｅイオンへの酸素の移動が効果的に進んだと考えられ、酸化セリウムの酸化剤としての効果をより効果的とすることができる。又、例えば、［ＣａＯ］／［ＲＯ］を０．５から０．４８まで２．０％減少させることで、［Ｃｅ３＋］／［Ｃｅ４＋］を０．４から０．２５まで低下させることも可能である。【００６２】
（例５）
例３９のガラスについて、波長２００ｎｍから波長３６０ｎｍの範囲における吸光スペクトルを求めるとともに、Ｃｅ３＋に起因する２つの吸光スペクトルと、Ｃｅ４＋に起因する２つの吸光スペクトルを求めた。それぞれの吸光スペクトルの関係を図２として示す。図２中、Ａｂｓと記載の実線Ａが例３９のガラスにおける吸光スペクトル、Ｂａｓｅと記載の点線Ｆが、ＣｅＯ２を添加せずに母組成、全鉄量、鉄レドックスを例３９と同じになるよう作製したガラスの吸光スペクトルである。また、図２中、Ｃｅ３＋に起因する２つの吸光スペクトルのうちピークがより長波長側に存在するもの（１）をＢとして、他方（２）をＣとして示し、Ｃｅ４＋に起因する２つの吸光スペクトルのうちピークがより長波長側に存在するもの（１）をＤとして、他方（２）をＥとして示している。
この図２から、ガラス中のＣｅ３＋による波長３０２ｎｍ、波長３１８ｎｍ付近に二つの吸光ピーク（Ａｂｓ．／ｃｍ−１）の強度の合計Ｉｎａ(II)＝ＡＣｅ３＋（１）ＡＣｅ３＋（２）を５．０ｃｍ−１以下に制御することができており、ガラスのソーラリゼーションの影響を低減できたことがわかる。【００６３】
（例６）
表７に例５８〜例６６のガラス組成（単位：質量％）、ガラス中の鉄の含有量として、Ｆｅ２Ｏ３に換算した全酸化鉄（ｔ−Ｆｅ２Ｏ３）の含有量（単位：ｐｐｍ）、ＣｅＯ２に換算した酸化セリウムの含有量（単位：ｐｐｍ）、ＭｎＯ２に換算した酸化マンガンの含有量（単位：ｐｐｍ）、鉄レドックス（Ｆｅ−ｒｅｄｏｘ）、式（６）の左辺（６４×［ＭｇＯ］＋１００×［ＣａＯ］＋１２７×［ＳｒＯ］＋１５６×［ＢａＯ］）により計算されるパラメーターＢＲＯ（表においてはＢ＿ＲＯとして表記している）を示すとともに、これらガラスのサンプルについて高圧水銀灯を照度４５ｍＷ／ｃｍ２で３０秒間照射した前後での波長４００ｎｍにおける光路長１ｍｍにおける透過率変化Δ％Ｔ＠４００ｎｍ、白色ＬＥＤを照度１００００００ｌｕｘで１０００時間照射した前後での波長６３０ｎｍにおける光路長５０ｍｍにおける透過率の変化量Δ％Ｔ＠６３０ｎｍ、波長４５０ｎｍ、５２０ｎｍ、７００ｎｍにおける光路長５ｃｍでの透過率（％）を示す。ここで照射に用いた白色ＬＥＤは、波長３９０〜８００ｎｍの範囲で発光し、発光のピーク波長が４４６ｎｍであり、色温度が６５００Ｋである。表中、例５８〜例６３は実施例、例６４〜例６６は比較例である。実施例の組成は、ガラス中のアルカリ土類金属酸化物の塩基性が８０≦ＢＲＯ≦２５００となるように制御されており、低い鉄レドックスを実現できることがわかる。また、実施例の組成は、全酸化鉄量がいずれも８０ｐｐｍ以下であり、鉄レドックスが低いため、可視光において高い透過率を有している。また、実施例の組成は、全酸化マンガンの含有量が０．０１〜５ｐｐｍの範囲にあり、全酸化セリウムと全酸化鉄の比率および全酸化マンガンと全酸化鉄の比率が適切であるため、ソーラリゼーションが抑制されている。
なお、表７において、（ｔ−Ｆｅ２Ｏ３）が表中Ｆｅ２Ｏ３に対応し、（ｔ−ＣｅＯ２）が表中ＣｅＯ２に対応し、（ｔ−ＭｎＯ２）が表中ＭｎＯ２に対応する。【００６４】
【表７】
2016159362.tif 000010
【産業上の利用可能性】
【００６５】
本発明によれば、ガラス組成中の酸化セリウムと酸化鉄の含有量を最適な範囲で、またガラス組成中の酸化マンガンと酸化鉄の含有量を最適な範囲で制御し、またガラス組成中のアルカリ土類金属酸化物の塩基性をガラス中に含まれる鉄量に応じて制御することで、ガラスの着色及びソーラリゼーションを抑制しつつ、高透過率のガラス物品、特に、光路長２０ｃｍにおける可視光域の内部透過率が８０％以上と高い透過率を有し、かつガラス物品の内部透過率スペクトルがより平坦化されたガラス物品を提供することができる。
本発明のガラス物品は、高透過率であることが望まれるものに好適に用いることが出来る。特に、建築用内装および外装用途、太陽電池用カバーガラスおよび基板ガラス用途、各種電子デバイスの外装用途、電子デバイスの光源用途として好適であり、例えばエッジライト方式の面状発光体装置の導光体用として、好適である。また、液晶テレビ等の液晶表示装置の大画面化に対応する、導光体用として好適である。
なお、２０１５年４月３日に出願された日本特許出願２０１５−０７７０４６号の明細書、特許請求の範囲、図面および要約書の全内容をここに引用し、本発明の開示として取り入れるものである。
【図１】
2016159362.tif 000011
【図２】
2016159362.tif 000012
【国際調査報告】
2016159362.tif 000013
2016159362.tif 000014
2016159362.tif 000015
2016159362.tif 000016